"融点が210°C以上である耐熱性プラスチックフイルムの片面に、パターン状に形成された金属蒸着層、及び接着剤層、そして紙基材層を順次設けたことを特徴とする電子レンジ調理用包材。前記融点が210°C以上である耐熱性プラスチックフイルムが、ポリブチレンフタレート、ポリシクロヘキサンジメチレンテレフタレート、ポリエチレン-2,6-ナフタレート、ポリ-4―メチルペンテン―1、芳香族ポリアミド、芳香族ポリイミドのいずれかであることを特徴とする請求項1に記載の電子レンジ調理用包材。融点が210°C以上で離型性および耐熱性が高いプラスチックフイルムの片面に、融点が250°C以上である耐熱性プラスチックフイルムを積層し、さらにその上に、パターン状に形成された金属蒸着層、及び接着剤層、そして紙基材層を順次設けたことを特徴とする電子レンジ調理用包材。前記融点が210°C以上で離型性および耐熱性が高いプラスチックフイルムが、ポリブチレンフタレート、ポリシクロヘキサンジメチレンテレフタレート、ポリエチレン-2,6-ナフタレート、ポリ-4―メチルペンテン―1、芳香族ポリアミド、芳香族ポリイミドのいずれかであることを特徴とする請求項3に記載の電子レンジ調理用包材。前記融点が250°C以上である耐熱性プラスチックフイルムが、ポリエチレンテレフタレート、ポリエチレン-2,6-ナフタレート、芳香族ポリイミドのいずれかであることを特徴とする請求項3、請求項4のいずれかに記載の電子レンジ調理用包材。前記金属蒸着層がアルミニウム蒸着層であり、その層厚が40オングストロウム以上であることを特徴とする請求項1、請求項2、請求項3、請求項4、請求項5のいずれかに記載の電子レンジ調理用包材。前記金属蒸着層をパターン状に形成する方法として、パスター加工もしくはシーライト加工によることを特徴とする請求項1、請求項2、請求項3、請求項4、請求項5、請求項6のいずれかに記載の電子レンジ調理用包材。融点が210°C以上である耐熱性プラスチックフイルムの片面に、金属蒸着層、及び接着剤層、そして紙基材層を順次設け、前記融点が210°C以上である耐熱性プラスチックフイルムのもう一方の面上に、紙またはフイルムよりなる断熱性シートがパターン状にラミネートされていることを特徴とする電子レンジ調理用包材。本発明は、従来技術の問題を解決するためになされたものであり、電子レンジでの加熱料理に当たって、焦げ目を被加熱物の全面ではなく所望の部分のみにつけることが可能な電子レンジ調理用包材を提供することを課題とする。また、電子レンジ加熱後に焦げ目部分の食材から容易に剥離することが可能な電子レンジ調理用包材を提供することを課題とする。上記課題に対して本発明者は、たとえ焦げ目を食材の全面に付けたい場合でも、電子レンジ加熱後に焦げ目部分の食材から容易に剥離できるために、従来耐熱プラスチックフイルムとして、用いられてきたポリエチレンテレフタレートと融点は同等か、多少低くても、高い温度での熱収縮率が小さいもので、フイルムの破断強度の強いもの、すなわち高温での離型性の優れるものを選択することで電子レンジ加熱後に焦げ目部分の食材から容易に剥離できることが可能な電子レンジ調理用包材を見出し、本発明に到達した。また、あらかじめ食材の焦げ目を付けたい領域に相当する部分のみにパターン状に発熱体を配置するか、焦げ目をつけたくない領域に相当する部分にのみパターン状に断熱性材料を設けることによって、簡便に焦げ目を被加熱物の全面ではなく所望の部分のみにつけることが可能な電子レンジ調理用包材ができることを見出し、本発明に到達した。また、焦げ目を被加熱物の全面ではなく所望の部分のみにつけることによって、電子レンジ加熱後に、焦げ目部分の食材から電子レンジ調理用包材を容易に剥離することができるという効果も同時に実現することも可能となる。第一の発明は、電子レンジ調理用包材であって、融点が210°C以上である耐熱性プラスチックフイルムの片面に、パターン状に形成された金属蒸着層、及び接着剤層、そして紙基材層を順次設けたことを特徴とするものである。第二の発明は、前記融点が210°C以上である耐熱性プラスチックフイルム層がポリブチレンフタレート、ポリシクロヘキサンジメチレンテレフタレート、ポリエチレン-2,6-ナフタレート、ポリ-4―メチルペンテン―1、芳香族ポリアミド、芳香族ポリイミドのいずれかであることを特徴とする第一の発明に記載の電子レンジ調理用包材である。第三の発明は、電子レンジ調理用包材であって、融点が210°C以上で離型性および耐熱性が高いプラスチックフイルムの片面に、融点が250°C以上である耐熱性プラスチックフイルムを積層し、さらにその上に、パターン状に形成された金属蒸着層、及び接着剤層、そして紙基材層を順次設けたことを特徴とするものである。第四の発明は、前記融点が210°C以上で離型性および耐熱性が高いプラスチックフイルムが、ポリブチレンフタレート、ポリシクロヘキサンジメチレンテレフタレート、ポリエチレン-2,6-ナフタレート、ポリ-4―メチルペンテン―1、芳香族ポリアミド、芳香族ポリイミドのいずれかであることを特徴とする第三の発明に記載の電子レンジ調理用包材である。第五の発明は、前記融点が250°C以上である耐熱性プラスチックフイルムが、ポリエチレンテレフタレート、ポリエチレン-2,6-ナフタレート、芳香族ポリイミドのいずれかであることを特徴とする請求項3、請求項4のいずれかに記載の電子レンジ調理用包材。第六の発明は、前記金属蒸着層がアルミニウム蒸着層であり、その層厚が40オングストロウム以上であることを特徴とする第一の発明、第二の発明、第三の発明、第四の発明、第五の発明のいずれかに記載の電子レンジ調理用包材である。第七の発明は、前記金属蒸着層をパターン状に形成する方法として、パスター加工もしくはシーライト加工によることを特徴とする第一の発明、第二の発明、第三の発明、第四の発明、第五の発明、第六の発明のいずれかに記載の電子レンジ調理用包材である。第八の発明は、融点が210°C以上である耐熱性プラスチックフイルムの片面に、金属蒸着層、及び接着剤層、そして紙基材層を順次設ける、次に、前記融点が210°C以上である耐熱性プラスチックフイルムのもう一方の面上に、紙またはフイルムよりなる断熱性シートがパターン状にラミネートされていることを特徴とする電子レンジ調理用包材である。第一の発明は、融点が210°C以上である耐熱性プラスチックフイルムの片面に、パターン状に形成された金属蒸着層、及び接着剤層、そして紙基材層を順次設けた電子レンジ調理用包材を用いることによって、あらかじめ食材の焦げ目を付けたい領域に相当する部分のみにパターン状に発熱体を配置できるので、簡便に焦げ目を被加熱物の全面ではなく所望の部分のみにつけることが可能になるという効果を有するものである。また、第一の発明は、焦げ目を被加熱物の全面ではなく所望の部分のみにつけることによって、電子レンジ加熱後に、焦げ目部分の食材から電子レンジ調理用包材を容易に剥離することができるという効果も有するものである。第二の発明は、前記融点が210°C以上である耐熱性プラスチックフイルム層が、ポリブチレンフタレート、ポリシクロヘキサンジメチレンテレフタレート、ポリエチレン-2,6-ナフタレート、ポリ-4―メチルペンテン―1、芳香族ポリアミド、芳香族ポリイミドのいずれかである電子レンジ調理用包材を用いることによって、焦げ目を被加熱物の全面でも、所望の部分のみにでもつけた後、すなわち、電子レンジ加熱後に、焦げ目部分の食材から電子レンジ調理用包材を容易に剥離することができるという効果も有するものである。第三の発明は、融点が210°C以上で離型性および耐熱性が高いプラスチックフイルムの片面に、融点が250°C以上である耐熱性プラスチックフイルムを積層し、さらにその上に、パターン状に形成された金属蒸着層、及び接着剤層、そして紙基材層を順次設けた電子レンジ調理用包材を用いることによって、前記発明よりも離型性が高まっているため、焦げ目を被加熱物の全面でも、所望の部分のみにでもつけた後、すなわち、電子レンジ加熱後に、焦げ目部分の食材から電子レンジ調理用包材を更に容易に剥離することができるという効果を有するものである。第四の発明は、前記融点が210°C以上で離型性および耐熱性が高いプラスチックフイルムが、ポリブチレンフタレート、ポリシクロヘキサンジメチレンテレフタレート、ポリエチレン-2,6-ナフタレート、ポリ-4―メチルペンテン―1、芳香族ポリアミド、芳香族ポリイミドのいずれかであることを特徴とする電子レンジ調理用包材を用いることによって、前記発明よりも離型性が高まっているため、焦げ目を被加熱物の全面でも、所望の部分のみにでもつけた後、すなわち、電子レンジ加熱後に、焦げ目部分の食材から電子レンジ調理用包材を更に容易に剥離することができるという効果を有するものである。第五の発明は、前記融点が250°C以上である耐熱性プラスチックフイルムが、ポリエチレンテレフタレート、ポリエチレン-2,6-ナフタレート、芳香族ポリイミドのいずれかであることを特徴とする電子レンジ調理用包材を用いることによって、前記第一の発明や第二の発明よりも離型性および耐熱性が高まっているため、焦げ目を被加熱物の全面でも、所望の部分のみにでもつけた後、すなわち、電子レンジ加熱後に、焦げ目部分の食材から電子レンジ調理用包材を更に容易に剥離することができるという効果を有するものである。第六の発明は、前記金属蒸着層がアルミニウム蒸着層であり、その層厚が40オングストロウム以上である電子レンジ調理用包材を用いることによって、焦げ目を被加熱物の所望の部分のみに、適度な褐色の焦げ目をつけることができるという効果を有するものである。第七の発明は、前記金属蒸着層をパターン状に形成する方法として、パスター加工もしくはシーライト加工によって作成した電子レンジ調理用包材を用いることによって、焦げ目を被加熱物の所望の部分のみに、適度な褐色の焦げ目をつけることができるという効果を有するものである。第七の発明におけるパスター加工もしくはシーライト加工は、後述するが、被蒸着体である耐熱プラスチックフイルムをパターン状に切断することなく、またスリットや孔を開けたりすることなく部分的に蒸着層をパターン化して設けることができるため、電子レンジで加熱後、部分蒸着された耐熱プラスチックフイルムを被加熱物より剥がす際、同フイルムが破断することを抑制するという効果も有するものである。パスター加工もしくはシーライト加工は、金属蒸着層をパターン状に形成する方法である。パスター加工とは、耐熱基材全面にまず蒸着層を設け、蒸着層の上に所望のパターン領域にのみ、非溶解性の被膜を設け、そして、被膜の無い金属蒸着層のみを腐食溶解させて所望のパターン状の金属蒸着層を得るものである。シーライト加工とは、蒸着前に、耐熱基材の所望のパターン領域以外のみに、溶解性の被膜を設け、そして耐熱基材全面に蒸着層を設け、その後、不要領域の溶解性の被膜およびその上に付着している不要領域の金属蒸着層を洗浄除去することによって、所望のパターン領域にパターン状の金属蒸着層を得るものである。これらの加工は、全面に蒸着した耐熱フイルムを手や機械による切断や開孔などの作業に比べ、コストや能率の点で優れているという代替効果を有するものである。第八の発明は、融点が210°C以上である耐熱性プラスチックフイルムの片面に、金属蒸着層、及び接着剤層、そして紙基材層を順次設け、次に、前記融点が210°C以上である耐熱性プラスチックフイルムのもう一方の面上に、紙またはフイルムよりなる断熱性シートがパターン状にラミネートされていることを特徴とする電子レンジ調理用包材を用いることによって、焦げ目を被加熱物の所望の部分のみに、適度な褐色の焦げ目をつけることができるという効果を有するものである。第一の発明は、図1のa、b、cに示すように、食品に全面ではなく、パターン状に焦げ目模様7、8を付けることのできる電子レンジ調理用包材であって、融点が210°C以上である耐熱性プラスチックフイルム1の片面に、パターン状に形成された金属蒸着層2、及び接着剤層5、そして紙基材層4を順次設けた積層体6を食品の上の載せるか、下に敷くか、もしくは前記積層体6を2枚用いて、食品の上と下から、包むようにして、電子レンジにて加熱することによって、図2のa、bに示すように、食品の上表面や下裏面にパターン状の焦げ目10を付けることができるものである。第二の発明は、耐熱性プラスチックフイルム層1として、前記融点が210°C以上の樹脂よりなるフイルムを用いることで、電子レンジで加熱した後、食品にこびりつくことなく容易に剥がすことができるものである。前記融点が210°C以上の耐熱性プラスチックフイルムとしては、融点が230°C~320°Cであるポリ-4―メチルペンテン―1、融点が224°C~230°Cであるポリブチレンフタレート、融点が272°Cであるポリエチレン-2,6-ナフタレート、そしてポリシクロヘキサンジメチレンテレフタレート、芳香族ポリアミド、芳香族ポリイミドなどの耐熱性プラスチックフイルムがあげられるが、融点が230°C~320°Cであるポリ-4―メチルペンテン―1は、高温での収縮率が低いので、剥離性にも優れており、好ましく使用できるものである。芳香族ポリイミドは、融点は観測できないが、炭化温度が約400°Cで、耐熱性は高いものの、引張り破断強度が低く、電子レンジで加熱した場合、食品にこびりつくことはないが、若干脆化しており、強く引っ張って剥がすと破れてしまうので、本発明での使用には好ましくないものである。ポリエチレンテレフタレートは、融点が254°Cと耐熱性は高いものの、熱収縮率が若干高いため、電子レンジ加熱後に、食品に貼り付いてしまうことが起こり易い、そのため金属蒸着層をポリエチレンテレフタレートフイルム全面に設けるのではなく、本発明のように、金属蒸着層を、柄パターン状に設けることで、パターン状発熱にできる、それにより、熱収縮を緩和、抑制できるので、電子レンジ加熱後に、サセプターが食品に貼り付いてしまうことが少ないので、本発明で用いることができるものである。第三の発明は、融点が210°C以上で離型性および耐熱性が高いプラスチックフイルムの片面に、融点が250°C以上である耐熱性プラスチックフイルムを積層し、さらにその上に、パターン状に形成された金属蒸着層、及び接着剤層、そして紙基材層を順次設けたことを特徴とする電子レンジ調理用包材であって、融点が210°C以上で離型性および耐熱性が高いプラスチックフイルムとしては、ポリブチレンフタレート、ポリシクロヘキサンジメチレンテレフタレート、ポリエチレン-2,6-ナフタレート、ポリ-4―メチルペンテン―1、芳香族ポリアミド、芳香族ポリイミドが、あげられるが、融点が230°C~320°Cであるポリ-4―メチルペンテン―1は、高温での収縮率が低いので、剥離性にも優れており、好ましく使用できるものである。前記融点が250°C以上である耐熱性プラスチックフイルムが、ポリエチレンテレフタレート、ポリエチレン-2,6-ナフタレート、芳香族ポリイミドがあげられるが、2軸延伸ポリエチレンテレフタレートが10~15μmの薄層で引張り強度、引裂き強度が高く、好ましく使用できるものである。本発明において使用する金属の種類としては、アルミニウム、ステンレスなどが使用されるが、コスト、安全性などの点からアルミニウムが好ましく使用できる、その蒸着薄膜の厚みはアルミニウム蒸着層の層厚は、40オングストロウム~700オングストロウムの範囲が適しており、40オングストロウムより薄い場合、発熱量が不足気味となり、褐色の焦げ目が得にくくなる。アルミニウム蒸着層の層厚が700オングストロウムより厚い場合は、黒い焦げになったり、ときにはスパークすることもあるので、本発明での使用には好ましくないものである。アルミニウム蒸着層の形成方法は、公知の真空蒸着法、スパッタリング法などで形成する。前記金属蒸着薄膜層5が電子レンジ加熱の時に発熱する原理を以下に説明すると、マイクロ波は、金属に当たると反射し、誘電損失の低い物質ガラス、陶器、プラスチックでは透過し、誘電損失の高い物質水、食品には吸収されてその物質を加熱し、さらに、誘電損失の高い物質ほど表面で多くのマイクロ波が吸収される。積層体中にアルミニウムなどの金属箔がある場合は、マイクロ波照射時にマイクロ波が金属箔で反射してしまうが、積層体中に金属箔の代わりにアルミニウムなどの薄い金属蒸着薄膜層がある場合は、マイクロ波を照射すると一部が金属蒸着薄膜層を透過し、一部が金属蒸着薄膜層で渦電流に変わる。金属蒸着薄膜層は電気抵抗を持っているので、渦電流が流れることによりジュール熱が発生し、金属蒸着薄膜層が発熱する。この熱により、食品の表面に適度の褐色の焦げ目をつけることができるものである。本発明における接着層5は、接着性樹脂又はポリウレタン系接着剤からなっている。接着性樹脂としては、例えば、ポリエチレン、エチレンアクリル酸共重合体、エチレンメチルメタアクリレート共重合体、エチレンメチルアクリレート共重合体、エチレンエチルアクリレート共重合体等の樹脂が用いられ、ポリウレタン系接着剤としては、ポリエステルポリオール、ポリエーテルポリオールを主剤とする2液硬化型ポリウレタン系接着剤であれば特に制限はなく、接着剤の塗布量は1~5g/m2乾燥状態程度が望ましい。第一の発明~第四の発明における金属蒸着層は、耐熱プラスチックフイルムの片面にパターン状に形成されるものである、その形成方法としては、パスター加工もしくはシーライト加工による2通りある。パスター加工とは、耐熱基材全面にまず蒸着層を設け、蒸着層の上に所望のパターン領域にのみ、非溶解性の被膜を設ける、そして、被膜の無い金属蒸着層のみを腐食溶解させて所望のパターン状の金属蒸着層を得るものである。シーライト加工とは、蒸着前に、耐熱基材の所望のパターン領域以外のみに、溶解性の被膜を設ける、そして耐熱基材全面に蒸着層を設け、その後、不要領域の溶解性の被膜およびその上に付着している不要領域の金属蒸着層を洗浄除去することによって、所望のパターン領域にパターン状の金属蒸着層を得るものである。これらの加工は、全面に蒸着した耐熱フイルムを手や機械による切断や開孔などの作業に比べ、コストや能率の点で優れているという代替効果を有するものであり、パッケージ分野において、軟包装用フイルム、特に2軸延伸のポリエチレンテレフタレートフイルムに一般的に部分蒸着法として用いられている手法である。第五の発明は、前記融点が210°C以上である耐熱性プラスチックフイルムのもう一方の面上金属蒸着面ではないに、紙またはフイルムよりなる断熱性シートをパターン状にして、ラミネートして設けたものであり、電子レンジで加熱後、そのパターン状ラミネート物の付近の食品の表面には焦げ目ができないものである。前記紙またはフイルムよりなる断熱性シートとしては、多量の空気層を含むだライナー紙、や耐熱プラスチックフイルムで熱収縮性の低い、離型性の高いものが使用でき、ポリ-4―メチルペンテン―1樹脂フイルムが好ましく使用できる。以下に本発明の具体的実施例について説明する。離型性および耐熱性の高い厚さ25μmのポリ-4―メチルペンテン―1樹脂フイルム三井化学製TPXフイルムの片面に、膜厚60オングストロウムのアルミニウム蒸着を行った厚さ12μmポリエチレンテレフタレートフイルムE5100:東洋紡のフイルム面にウレタン接着剤A525:武田薬品工業を用いてドライラミネートして積層フイルムを作成した。次に、前記積層フイルムのアルミニウム蒸着面にグラビア印刷で透明ニスをパターン状に印刷して、酸性溶液でエッチングを行い、印刷部のみを残したパターン状の蒸着部を形成して本発明の電子レンジ調理用包材に用いる蒸着フイルムを作成した。次に前記蒸着フイルムの蒸着面に、坪量50g/m2の中性紙M中性紙:天満特殊製紙をウレタン接着剤A525:武田薬品工業を用いてドライラミネートして電子レンジ調理用包材を作成した。次に、使用試験として、横5cm、縦10cmの切り餅に、上記電子レンジ調理用包材の離型性および耐熱性の高い厚さ25μmのポリ-4―メチルペンテン―1樹脂フイルムのフイルム面を重ねて、載置し、それを電子レンジの中に入れて、加熱条件は、600Wで3分間、加熱したところ、切り餅が、やや中央が膨らみ、前記電子レンジ調理用包材が、パラリと離れ落ちた、切り餅の表面には、上記パターン状の適度の褐色の焦げ目が付いていた。"